(57)【要約】【目的】  異物感が無くクッション性が良好な帯電防止性靴の中底として有用な通電性中底、および帯電防止性靴を提供すること第一目的とし、さらに電気抵抗の比較的高い靴底と組み合わせて使用するときに有用な通電性中底、および帯電防止性靴を提供すること第二目的とする。  【構成】  通電性中底１は、弾性層２の上面側に上面側通電性層３、下面側に下面側通電性層４が配置される中底であって、弾性層は絶縁性であり、中底の周縁部に施された縁縫い５の導電糸６により、両通電性層が導通されることを特徴とする。  帯電防止性靴１１は、甲皮下縁部が周縁部に縫合された上記通電性中底の下面側通電性層に、射出または注入により成形される通電性靴底１０が直に接合してなることを特徴とする。また、別の態様の帯電防止性靴１１は、下面側通電性層が接着性のもので通電性靴底１０を直に接合している。【選択図】  図１
2007282881.tif 000002
【特許請求の範囲】
【請求項１】
弾性層の上面側に上面側通電性層、下面側に下面側通電性層が配置される中底であって、
弾性層は絶縁性であり、
中底の周縁部に施された縁縫いの導電糸により、両通電性層が導通されることを特徴とする通電性中底。
【請求項２】
上面側通電性層は、導電糸が少なくとも一本または適当な間隔で織り込まれるか編み込まれて作られる布帛であるとともに、導電糸が少なくとも第一趾中足骨頭ないし第二趾中足骨骨頭あたりを通るようにされており、
下面側通電性層は、網状、膜状又はシート状の通電性のものであることを特徴とする請求項１に記載の通電性中底。
【請求項３】
請求項１又は２に記載の通電性中底を有する帯電防止性靴であって、
甲皮下縁部が周縁部に縫合された通電性中底の下面側通電性層に、射出または注入により成形される通電性靴底が直に接合してなることを特徴とする帯電防止性靴。
【請求項４】
請求項１又は２に記載の通電性中底を有する帯電防止性靴であって、
甲皮下縁部が周縁部に縫合された通電性中底の下面側通電性層に、通電性靴底が直に接合してなり、
下面側通電性層は、弾性層の下面側に通電性靴底を接着する導電性接着剤が固化した層であることを特徴とする帯電防止性靴。
【請求項５】
通電性中底の下面側通電性層の単位面積あたりの電気抵抗が１ＭΩ以下であり、通電性靴底の体積固有抵抗率が１００Ｍ〜１００００ＭΩ・ｃｍであることを特徴とする請求項３又は４に記載の帯電防止性靴。
【発明の詳細な説明】
【技術分野】
【０００１】
本発明は、クッション性が良好で、甲皮下縁部に縫合されるとともに通電性靴底と組み合わせて使用される通電性中底、および前記通電性中底を有する帯電防止性靴に関する。
【背景技術】
【０００２】
従来、人体に静電気を蓄積させないために種々の帯電防止性靴が提案されている。
【０００３】
帯電防止性靴の開発のポイントは、人体から靴底の接地面までの通電経路を形成するにあたって、製造コストの上昇を抑えるとともに履き心地を通常の靴と同等程度までに引き上げることである。
【０００４】
一般に、靴底は、発泡倍率を上げてクッション性を向上させると、耐磨耗性、引張強度などの物性が不足するため、適度の硬さの材料にて作製される。このことは、通常の靴底においても通電性の靴底においても同様である。そのため、靴へのクッション性の付与は、靴底の上面に、弾性体を有する中敷きあるいは中底を装着することによってなされる。しかしながら、弾性を有するとともに通電性を有する材料は高価である。
したがってクッション性に富む帯電防止性靴の費用対性能比率は、絶縁性弾性体を用い、これに如何にして通電経路を形成するかによるところが大きいことになる。
特許文献１には、厚み３ｍｍの天然ゴムスポンジの上面及び下面にカーボン繊維を１０ｍｍ間隔で織り込んだポリエステル製織布を貼着し、この貼着体の踏付部において上面及び下面を連絡するように銅を蒸着したポリエステル糸を二本、間隔５ｍｍで縫着して得た靴中敷きが開示されている。
【特許文献１】実開平３−１０２９０６号公報
【発明の開示】
【発明が解決しようとする課題】
【０００５】
特許文献１の考案において、１０ｍｍ間隔でカーボン繊維を織り込んだ布帛の使用は、カーボン繊維の使用量が少ないためにコスト面で有利であり、また、踏付部において、上面、下面の導通を図ることは、人体と靴底と間の通電経路を形成するには好適である。しかしながら、導電糸を上面と下面とに連絡することは、使用者に異物感を抱かせるものである。
また、靴底部分の電気抵抗を低く設定すると、感電防止、製造コスト、物性の面で不利になることがあるが、逆に電気抵抗を高く設定した場合では、靴底が全面から静電気を流すようにされていないと、極端に静電気放出性が悪化することがある。例えば、特許文献１のように、下面の織布が１０ｍｍ間隔のストライプ状の通電経路を有するような場合は、この通電経路と接地面とを比較的短い距離で結んでいるあたりでは静電気を多く流すが、それ以外の部分では静電気をほとんど流さない部分があり、静電気の放出が十分になされないことがある。
本発明は、異物感が無くクッション性が良好な帯電防止性靴の中底として有用な通電性中底、および帯電防止性靴を提供すること第一目的とし、さらに電気抵抗の比較的高い靴底と組み合わせて使用するときに有用な通電性中底、および帯電防止性靴を提供すること第二目的とする。
【課題を解決するための手段】
【０００６】
本発明の通電性中底は、弾性層の上面側に上面側通電性層、下面側に下面側通電性層が配置される中底であって、弾性層は絶縁性であり、中底の周縁部に施された縁縫いの導電糸により、両通電性層が導通されることを特徴とする。
【０００７】
また、発明者らは、帯電防止性靴において、接足面側は、人体による湿気の上昇があるために特許文献１に記載のあるようなカーボン繊維を１０ｍｍ間隔で織り込んだポリエステル製織布で形成すれば、靴下を履いた人体であっても人体が発する湿気により、靴下を履いた人体とこのカーボン繊維との間に生じる電気抵抗は数ＭΩ以下であり、実用上問題視するような静電気放出性の低下はないとのとの知見を得た。
【０００８】
すなわち、好ましい態様の通電性中底は、上面側通電性層として、導電糸が少なくとも一本または適当な間隔で織り込まれるか編み込まれて作られる布帛を用い、前記導電糸が少なくとも第一趾中足骨頭ないし第二趾中足骨骨頭あたりを通るようにされており、下面側通電性層として、網状、膜状又はシート状の通電性のものを用いる。
【０００９】
本発明の帯電防止性靴は、上記の通電性中底を用いた帯電防止性靴であって、甲皮下縁部が周縁部に縫合された通電性中底の下面側通電性層に、射出または注入により成形される通電性靴底が直に接合してなることを特徴とする。
【００１０】
本発明のもう一つの態様の帯電防止性靴は、上記の通電性中底を用いた帯電防止性靴であって、甲皮下縁部が周縁部に縫合された通電性中底の下面側通電性層に、通電性靴底が直に接合してなり、下面側通電性層は、弾性層の下面側に通電性靴底を接着する導電性接着剤が固化した層であることを特徴とする。
【００１１】
好ましい態様の帯電防止性靴は、通電性中底の下面側通電性層の単位面積あたりの電気抵抗が１ＭΩ以下であり、通電性靴底の体積固有抵抗率が１００Ｍ〜１００００ＭΩ・ｃｍである。
【発明の効果】
【００１２】
本発明の通電性中底は、弾性体として絶縁性のものを用いているので製造コスト面で有利なことはもちろん、周縁部が縁縫いによりしっかりしているので中底の周縁部と甲皮の下縁部との縫合が行いやすいという効果を奏する。また、この通電性中底は、上面側通電性層と下面側通電性層との導通が、中底の周縁部に施された導電糸によって行われるので、異物感が無くクッション性が良好である。
好ましい態様の通電性中底は、布帛に用いた導電糸により足から通電性中底自体へ静電気を流す経路を形成するものであり、その上、下面側通電性層が、網状、膜状又はシート状の通電性のものであるので下面側通電性層から通電性靴底への静電気の流れを下面側通電性層全面にわたり均等にすることができ、通電性靴底の静電気放出性能を良好に引き出す。
【００１３】
本発明の帯電防止性靴は、中底として下面側通電性層全面から静電気を均等に流すものを用いていることにより、通電性靴底は全面にわたって上面から接地面へほぼ均等に静電気を流すことができるものであり、静電気放出性が良好である。
また、好ましい態様の帯電防止性靴は、下面側通電性層の単位面積あたりの電気抵抗が１ＭΩ以下であるので静電気放出の水準からすれば導電性であり、そのため、いっそう下面側通電性層から通電性靴底への静電気の流れを下面側通電性層全面にわたり均等にすることができるとともに、通電性靴底の体積固有抵抗率が１００Ｍ〜１００００ＭΩ・ｃｍであることにより、通電性靴底の厚さ及び靴底意匠にもよるが、通電性靴底の電気抵抗（通電性靴底の上面と接地面との間）が概ね１Ｍ〜２００ＭΩとなるので、いっそう静電気放出性が良好である。
【発明を実施するための最良の形態】
【００１４】
以下本発明を図面に基づいて説明する。
本発明の通電性中底１を、上面側（接足面側）からみた斜視図を図１に示し、下面側（接地面側）からみた斜視図を図２に示す。通電性中底１は、弾性層２の上面側と下面側とに、通電性層３、４が接合されるとともに、中底の周縁部に導電糸６によって縁縫い５（縁かがり縫い）が施されている。
【００１５】
上面側通電性層３は、編布、織布、不織布などの布帛が、中底形状とされたときに内側と周縁部との間に静電気を流す通電経路が付与された通電性ものである。この通電経路の付与は、布帛を構成する繊維や糸に導電性のものを用いても良いし、布帛に導電処理したものでも良い。導電処理としては、無電解メッキ処理、導電ポリマー処理、金属蒸着処理、導電性物質の含浸処理などが挙げられる。
その中で、上面側通電性層は、製造コスト、風合いなどの理由で以下のような布帛が好ましい。好ましい布帛は、導電糸７が少なくとも一本織り込まれるか編み込まれて作られた布帛であり、導電糸が第一趾中足骨骨頭ないし第二趾中足骨骨頭あたりを通るようにされており、好ましくは踵骨あたりも通るようにされている。以上のような部位は足圧が大きくかかる部位なので、この部位に導電糸が通るようにされていると足から通電性中底へ静電気を流しやすい。また、この布帛は導電糸が５ｍｍ間隔以上で織り込まれるか編み込まれたものが好ましい。導電糸の間隔が小さいと布帛自体の製造コストが高くなる。この布帛は、編布のときは、よこ編又はたて編の糸として導電糸を挿入して編成されたものであり、織布のときは、たて糸及びよこ糸の少なくともいずれかの糸として導電糸を挿入して織成されたものである。また、この布帛が織布のときは、挿入した導電糸７が一方の表面に現れる度合いを増やした綾織や朱子織にして、導電糸７が多く現れる側を弾性層の反対側とし、縁縫い５の導電糸６と導通しやすいようにすることが好ましい。
なお、この布帛の導電糸以外の糸としては、ポリエステル、ナイロンのフィラメント糸や紡績糸、ポリエステル、ナイロンのステープルとレーヨンのステープルや綿などの混紡糸などが使用できる。
以上のように、好ましい上面側通電性層３は、導電糸７が布帛自体を構成する糸として用いられ、さらに導電糸の使用量が少なくされているので、導電糸による異物感がないとともに材料コスト面で有利である。
【００１６】
布帛を構成する導電糸７及び縁縫い５に用いる導電糸６は、例えば、金属繊維、炭素繊維、無電解メッキ処理繊維などを含有する糸、カーボンや導電性金属化合物を含有する糸などが挙げられる。布帛に用いる導電糸７は、１０ｃｍ長さ間の電気抵抗において１ＫΩ以下が好ましく、１００Ω以下がより好ましい。この程度以下の電気抵抗のものは静電気放出の水準からすれば導電性であり、上記布帛に織り込まれるか編み込まれた導電糸７は、人体のいずれかの部分との間の電気抵抗が小さくなったところから大量に静電気を流すことができる。すなわち、上面側通電性層３と人体とは、部分的にでもその間の電気抵抗が小さくなれば静電気は十分に流れるため、導電糸７が少なくとも一本織り込まれるか編み込まれて作られた布帛でよい。
また、縁縫いに用いる導電糸６は、１０ｃｍ長さ間の電気抵抗において１０ＫΩ以下が好ましく、１ＫΩ以下がより好ましい。縁縫い用の導電糸６の電気抵抗の方が高くてもよい理由は、導通させようとする距離が短いからである。
【００１７】
下面側通電性層４は、中底形状とされたときに、内側と周縁部との間に静電気を流す通電性のもの、具体的には網状、膜状又はシート状の通電性のものであり、上面側通電性層と同様な材料が使用できる他、金属箔や金網、導電性接着剤の固化により形成された膜のような層であってもよい。導電性接着剤の固化による場合は、縁縫い５を施した後の導電糸６の上に導電性接着剤を塗布して下面側通電性層を形成してもよい。これらの中で、下面側通電性層としては、布帛に導電性接着剤を含浸して固化させたシート状ものが、材料コスト、製造工程での他の部材との接合性などの理由で好適である。導電性接着剤は、カーボンなどの導電性物質をバインダー物質に分散させたものである。
下面側通電性層４を、メッシュ布や金網などの網状の通電性のもので形成する場合は、通電性靴底１０の厚さにもよるが、この靴底１０の厚さが１０〜２５ｍｍ程度であれば目開きが５ｍｍ以下とすることで通電性靴底１０の静電気放出性能を良好に引き出すことができる。
この下面側通電性層４は、単位面積あたりの電気抵抗において１ＭΩ以下が好ましく、１００ＫΩ以下がより好ましい。この程度以下の電気抵抗であることにより、下面側通電性層４から通電性靴底１０への静電気の流れを下面側通電性層全面にわたりほぼ均等にすることができる。
なお、本発明のいう単位面積あたりの電気抵抗は、図６に示すように金属クリップで端部をクリップした正方形の通電性層の両端に（例えば幅１ｃｍ、長さ１ｃｍの通電性シートの両端に）、抵抗値に応じて適当な電圧を加えたときに流れる電流値から算出する。
【００１８】
弾性層２は、ポリウレタン、ポリエチレン、エチレン酢酸ビニル共重合体などの合成樹脂製発泡体をシート状に成形した絶縁性弾性体が好適であり、また、繊維材で形成したウェブ、不織布、パイル生地なども使用できる。弾性体の厚さは、中底を甲皮に縫合する必要があるので２〜６ｍｍとすると良い。
【００１９】
中底の周縁部に施す縁縫い５は、直線縫い、複列縫い、千鳥縫いなどの縫い方でよいが、ＪＩＳＬ０１２０に説明されている縁かがり縫いが好適である。縁かがり縫いは、例えば図３に示すように中底の端面に糸のループが現れるようにされているものであり、糸により弾性層が歪む程度の張力で縫いを施すと良い。その際、導電糸７が織り込まれるか編み込まれたて作られた布帛を上面側通電性層３として用いる場合は、導電糸６の送り部分Ｌが存在する側を、上面側通電性層側と一致させることにより、縁かがり縫いの導電糸６と布帛の導電糸７との導通が確実なものとなる。縁縫いを、縁かがり縫いによって行えば、中底の周縁部がよりしっかりして、甲皮の下縁部との縫合がいっそう行いやすい。
【００２０】
通電性中底１においては、上面側通電性層３の第一ないし第二趾中足骨骨頭あたりの導電糸７と、ちょうどこの位置の下側面に相当する位置の下面側通電性層４との間の電気抵抗が１MΩ以下であることが好ましく、１００ＫΩ以下がより好ましい。この電気抵抗が１ＭΩ以下が好ましい理由は、本発明がより効果を発揮するのは、靴底の電気抵抗（靴底の上面と接地面との間）が概ね１ＭΩ以上のものであり、靴底の電気抵抗と同程度であれば靴底の静電気放出を阻害する要因とはならないと考えられるからである。
【００２１】
通電性靴底１０は、中底周縁部を甲皮下縁部に縫合して袋状にした図４に示すような甲材９を靴型（ラストモールド）に被せ、これと底型（ボトムモールド）などに組み合わせて靴底成形空間を形成し、この空間に通電性靴底材料を射出又は注入することにより、成形されると同時に中底及び甲皮下縁部に直に接合する方式による靴底であってもよいし、中底周縁部を甲皮下縁部に縫合して袋状にした甲材９を靴型に被せ、中底の下面に導電性接着剤を塗布し、ここに通電性靴底を直に接合する方式による靴底であってもよい。後者の方式で用いる導電性接着剤は、固化することにより本発明でいう下面側通電性層４となる。
なお、中底周縁部と甲皮下縁部との縫合は、両者を合掌状に重ねるとともに両者の端面を揃えて縫合する方式が作業性がよい。また、中底周縁部と甲皮周縁部との縫合には、糸として導電性のものを用いる必要はない。
【００２２】
通電性靴底の材料は、導電性金属化合物、カーボン、界面活性剤などを混入したゴム、合成樹脂が使用できる。通電性靴底を構成する材料の体積固有抵抗率（ＪＩＳＫ６９１１）は１００Ｍ〜１００００ＭΩ・ｃｍであることが好ましい。体積固有抵抗率が１００ＭΩ・ｃｍ未満であると製造コスト、物性の面で不利であり、１００００ＭΩ・ｃｍ超であると靴底の上面と接地面との間の電気抵抗が２００ＭΩ程度以上となることがあり、ひいては帯電防止性靴の静電気放出性が極端に悪化することがある。
【実施例】
【００２３】
（実施例１）・・通電性中底Ａの作製
上面側通電性層３として、導電糸７をたて糸として１０ｍｍ間隔で朱子織にて織り込んで導電糸が表面に現れる度合いを高めた朱子織布を準備した。導電糸７は導電性繊維とポリエステルフィラメント糸を撚糸した１０ｃｍ長さ間の電気抵抗が１００Ωのものである。弾性層２として、厚さ３．５ｍｍ、比重０．２のエチレン酢酸ビニル重合体の発泡体からなる絶縁性の弾性体を準備した。下面側通電性層４として、カーボン含有の導電性接着剤を平織布に含浸・固化させた単位面積あたりの電気抵抗が１５ＫΩのカーボン含有平織布を準備した。これらの上面側通電性層、弾性層、下面側通電性層をこの順で接着剤にて接合して三層構造のシートを作製し、これを靴に合った形状に裁断したのち、１０ｃｍ長さ間の電気抵抗が６ＫΩの導電糸６でその周縁部に図３に示す縁かがり縫い５を施して靴サイズ２６ｃｍ用の通電性中底Ａを作製した。
この通電性中底の第二趾中足骨骨頭あたりの導電糸７と、この導電糸の位置の下面側に相当する位置の下面側通電性層との間の電気抵抗は５０ＫΩであった。
【００２４】
（実施例２）・・通電性中底Ｂの作製
下面側通電性層として、カーボン含有平織布の単位面積あたりの電気抵抗が２００ＫΩのものを用いた以外は、実施例１と同様にして通電性中底Ｂを作製した。
この通電性中底の第二趾中足骨骨頭あたりの導電糸７と、この導電糸の位置の下面側に相当する位置の下面側通電性層との間の電気抵抗は７００ＫΩであった。
【００２５】
（実施例３）・・帯電防止性靴Ａの作製
実施例１の通電性中底Ａを用いて、この中底Ａに甲皮下縁部を縫合して袋状の甲材を作製し、これを靴型に被せて射出成形法による体積固有抵抗率が２０５０ＭΩ・ｃｍの通電性靴底を通電性中底Ａの下面に直に接合して帯電防止性靴Ａを作製した。
なお、靴底材料としては、四級アンモニウム塩を混合した発泡倍率２倍程度のポリウレタン原料を用い、靴底は平均厚さ１５ｍｍに成形した。この帯電防止性靴ＡのＪＩＳＴ８１０３に準拠して測定した電気抵抗は３０ＭΩであった。  
【００２６】
（実施例４）・・帯電防止性靴Ｂの作製
通電性中底Ａを通電性中底Ｂに変更した以外は、実施例３と同様にして帯電防止性靴を作製した。この帯電防止性靴のＪＩＳＴ８１０３による電気抵抗は３０ＭΩであった。
【００２７】
（実施例５）・・帯電防止性靴Ｃの作製
下面側通電性層として、通電性中底Ａにおけるカーボン含有平織布を変更して、カーボンを含有しない平織布を用いた以外は、実施例１と同様にして中底を作製し、この中底に甲皮下縁部を縫合して袋状の甲材を作製し、これを靴型に被せてから中底の下面の平織布及び縁かがり縫いの導電糸の露出部分に導電性接着剤を塗布したのち、別途作製の体積固有抵抗率が５００ＭΩ・ｃｍのカーボン含有のゴム製靴底を接合して帯電防止性靴Ｃを作製した。この帯電防止性靴のＪＩＳＴ８１０３による電気抵抗は５ＭΩであった。
また、この帯電防止性靴の靴底部分を削り取って、導電性接着剤の固化した膜状の部分（下面側通電性層）の単位面積あたりの電気抵抗を測定したところ５０ＫΩであった。
【００２８】
（実施例６）・・通電性中底Ｄの作製
下面側通電性層として、通電性中底Ａにおけるカーボン含有平織布を変更して、上面側通電性層と同じ朱子織布を用いた以外は、実施例１と同様にして通電性中底Ｄを作製した。
この通電性中底の第二趾中足骨骨頭あたりの導電糸と、この導電糸の位置の下面側に相当する位置の下面側通電性層との間の電気抵抗は２００ＫΩであった。
【００２９】
（実施例７）・・帯電防止性靴Ｄの作製
通電性中底Ｄを用いて、実施例３と同様にして帯電防止性靴Ｄを作製した。この帯電防止性靴のＪＩＳＴ８１０３による電気抵抗は９０ＭΩであり、この値は実施例３の３倍であり、やや靴底の静電気放出性能を引き出せないものであった。
【００３０】
（実施例８）・・通電性中底Ｅの作製
下面側通電性層として、通電性中底Ａにおけるカーボン含有平織布を変更して、目開き２ｍｍのメッシュ布の無電解メッキ処理品（単位面積あたりの電気抵抗は１０Ω以下）を用いた以外は、実施例１と同様にして通電性中底Ｅを作製した。
この通電性中底の第二趾中足骨骨頭あたりの導電糸７と、この導電糸の位置の下面側に相当する位置の下面側通電性層との間の電気抵抗は１０Ω以下であった。
【００３１】
（実施例９）・・帯電防止性靴Ｅの作製
通電性中底Ｅを用いて、実施例３と同様にして帯電防止性靴Ｄを作製した。この帯電防止性靴のＪＩＳＴ８１０３による電気抵抗は３０ＭΩであった。
なお、以上において、導電糸、下面側通電性層に関する部分の電気抵抗の測定は、１ＫΩ未満は印加電圧３Ｖ、１ＫΩ以上は印加電圧９Ｖで行った。
【００３２】
実施例３、４、５、７、９の帯電防止性靴は、縁かがり縫いした中底を用いたので、製造過程において中底周縁部と甲皮下縁部との縫合が行いやすいものであった。また、これらの帯電防止性靴は異物感が無く良好なクッション性を示した。
【図面の簡単な説明】
【００３３】
【図１】本発明の通電性中底を説明するために一部を切り欠いた上面側斜視説明図。
【図２】本発明の通電性中底の下面側斜視説明図。
【図３】縁かがり縫いの説明図。
【図４】通電性中底と甲皮との縫合の態様の説明図。
【図５】本発明の帯電防止性靴を説明するために半分を切り欠いた側面説明図。
【図６】電気抵抗測定の説明図。
【符号の説明】
【００３４】
１・・・通電性中底、２・・・弾性層、３・・・上面側通電性層、４・・・下面側通電性層、５・・・縁縫い（縁かがり縫い）、６・・・導電糸、７・・・導電糸、８・・・甲皮、９・・・甲材、１０・・・通電性靴底、１１・・・帯電防止性靴。
【図１】
2007282881.tif 000003
【図２】
2007282881.tif 000004
【図３】
2007282881.tif 000005
【図４】
2007282881.tif 000006
【図５】
2007282881.tif 000007
【図６】
2007282881.tif 000008